(57)【要約】  本発明は、どちらもアクリル酸に富み、ある一定量のＡＭＰＳを有するＡＳＥ型またはＨＡＳＥ型のポリマーの、アルカリ膨潤性である水中の直接エマルションの使用を介して、化粧料組成物を増粘させるためのプロセスに関する。そのようなエマルションの使用により、界面活性剤も水以外の有機溶媒も使用する必要がないこと、および増粘現象が、７未満のｐＨで活性化されることの２つが同時に可能となる。この後者の特性は、皮膚と接触して使用されることが意図される製剤にとって、特に有利である。【特許請求の範囲】
【請求項１】
化粧料製剤をポリマーの直接水性エマルションと接触させ、次いでｐＨを５から７の間、好ましくは５から６．５の間、非常に好ましくは５．５から６の間の値に調節することにより、前記製剤を増粘させるための方法であって、前記エマルションが、界面活性剤も水以外の有機溶媒も含まないことを特徴とし、前記ポリマーが、各モノマーの重量％として表して、
ａ）２０重量％から６０重量％のメタクリル酸およびアクリル酸、
ｂ）４０重量％から８０重量％の、アクリル酸エチル、アクリル酸ブチル、メタクリル酸メチルおよびそれらの混合物から選択される少なくとも１つのモノマー、
ｃ）０．０５重量％から２２重量％の２−アクリルアミド−２−メチルプロパンスルホン酸、
ｄ）０から１重量％の少なくとも１つの架橋モノマー、
ここで、ａ）＋ｂ）＋ｃ）＋ｄ）の総量は１００％に等しく、
または
ａ）２０重量％から６０重量％のメタクリル酸およびアクリル酸、
ｂ）４０重量％から８０重量％の、アクリル酸エチル、アクリル酸ブチル、メタクリル酸メチルおよびそれらの混合物から選択される少なくとも１つのモノマー、
ｃ）０．５重量％から２５重量％の疎水性基含有モノマー、
ｄ）０．０５重量％から２２重量％の２−アクリルアミド−２−メチルプロパンスルホン酸、
ｅ）０から１重量％の少なくとも１つの架橋モノマー、
からなり、ここで、ａ）＋ｂ）＋ｃ）＋ｄ）＋ｅ）の総量は１００％に等しく、
ここで、アクリル酸およびメタクリル酸の総重量と比較したアクリル酸の重量％が、５０％から１００％の間であり、好ましくは８０％から１００％の間であり、非常に好ましくは９８％から１００％の間であり、極めて好ましくはこの％が１００％に等しい
ことを特徴とする方法。
【請求項２】
請求項１に記載の方法であって、
疎水性基含有モノマーが一般式Ｒ−（ＥＯ）ｍ−（ＰＯ）ｎ−Ｒ’（式中、
ｍおよびｎは、１５０以下の整数を表し、そのうちの少なくとも１つはゼロでなく、
ＥＯおよびＰＯは、それぞれエチレンオキシドおよびプロピレンオキシドを表し、
Ｒは、重合性基、好ましくはメタクリレートまたはメタクリルウレタン基を表し、
Ｒ’は、炭素原子少なくとも６個、多くても３６個を有する疎水性基を表す）
を有することを特徴とする、方法。
【請求項３】
請求項１または２の一項に記載の方法であって、
架橋モノマーが、ジメタクリル酸エチレングリコール、トリメチロールプロパントリアクリレート、フタル酸ジアリル、アクリル酸アリル、マレイン酸アリル、メチレン−ビス−アクリルアミド、メチレン−ビス−メタクリルアミド、テトラアリルオキシエタン、トリアリルシアヌレート、アリルエーテル、ならびにポリオールから得られるアクリル酸、メタクリル酸およびメタクリルウレタンエステルから選択されることを特徴とする、方法。
【請求項４】
水性エマルションが、その総重量と比較して、１０乾燥重量％から５０乾燥重量％のポリマーの乾燥抽出物を有することを特徴とする、請求項１から３の一項に記載の方法。
【請求項５】
エマルションが、５０ｎｍから５００ｎｍの間の粒径を有することを特徴とする、請求項１から４の一項に記載の方法。
【請求項６】
ポリマーが、２０，０００ｇ／ｍｏｌｅから１，０００，０００ｇ／ｍｏｌｅの間の重量平均モル質量を有することを特徴とする、請求項１から５の一項に記載の方法。
【請求項７】
請求項１から６の一項に記載の方法であって、
前記化粧料製剤が、少なくとも１つの界面活性剤を含有する配合物の中から、とりわけ皮膚に適用することを意図したものの中から選択されることを特徴とする、方法。
【発明の詳細な説明】
【技術分野】
【０００１】
本発明は、アクリル酸に富みおよび一定量のＡＭＰＳを有する、ＡＳＥ型またはＨＡＳＥ型のポリマーのアルカリ膨潤性の水中における直接エマルションの使用を介した、化粧料組成物を増粘させるプロセスに関する。こうしたエマルションの使用により、界面活性剤および水以外の有機溶媒の使用の必要がなくなり、同時に７未満のｐＨで増粘現象の活性化が可能となる。この後者の特性は、皮膚と接触して使用されることが意図される製剤にとって、特に有利である。
【背景技術】
【０００２】
多くの化粧料製剤は、現在、皮膚に適用されることが意図されている。これは、美容製品、メイクアップ製品およびボディケア製品の固有の特徴である。皮膚のｐＨ範囲に対応するｐＨ範囲、すなわち、５から７の間の値、好ましくは５から６．５の間の値、非常に好ましくは５．５から６の間の値で、そのような製剤を増粘することが非常に当然ながら求められている。
【０００３】
この問題に対するいくつかの技術的解決法があり、４つのカテゴリーに分類することができる：より高分子量であり、粉末の形態であるポリマーの使用、水中のポリマー粒子の直接エマルション中のアクリルポリマーに依存する、「バックアシッド（ｂａｃｋ−ａｃｉｄ）」と呼ばれる技法、再び直接エマルションの形態の他のポリマーの使用、および最後に逆エマルションの使用。
【０００４】
第１のカテゴリーでは、少なくとも１つのエステル化モノマーと共重合し、炭素原子８個から３０個を有する疎水性基を末端とする、遊離強酸基を有する少なくとも１つのモノマーの塩基と共に、高分子量のポリマーを含めた、化粧料局所組成物について記載する、文献ＥＰ１１３８７０３  Ａ１を引用することができる。
【０００５】
上述のポリマーは、固体の形態である乳化ポリマーである；それは水に分散することができ、それを含む組成物が、とりわけ５の近傍のｐＨ値で増粘することが可能である。
【０００６】
しかし、これらのポリマーは、粉末の使用に関連する欠点を有する：輸送および洗浄の困難さ、その粉末特性、刺激性特性および特有な特性に関連する製品の危険性。さらに、これらのポリマーは、界面活性剤の導入を介して、増粘される媒体に溶解されなければならない。界面活性剤は、製剤をより複雑にし、前記製剤中にすでに含まれる界面活性剤と相互作用して、時に望ましくない効果（とりわけ相分離または残りの不溶物の形成）を生じ得る、追加の製剤添加剤を構成する。
【０００７】
「バックアシッド（ｂａｃｋ−ａｃｉｄ）」と呼ばれる技法も、文献ＷＯ０１／７６５５２に記載されるように知られている。これは、界面活性剤およびアルカリ膨潤性アクリルコポリマーを水性媒体に導入することを含む方法である。この結果、そのカルボン酸基が中和される場合、増粘効果を生じる：次いで３次元網状構造が形成され、その結果、水性相の粘度が増加する。そのような効果は、６の近傍のｐＨ領域で活性化させることができ、界面活性剤の役割は、ｐＨが低下しても、増粘効果を保つことになる。
【０００８】
上述のイオン機構に加え、疎水性モノマーの存在に基づく、会合機構がある。これは、文献ＷＯ０３／６２２８８により記載されているものであり、酸性ｐＨで製剤を増粘することも求めている。同じことが、文献ＵＳ４５２９７７３  Ａ１についても言える。したがって、バックアシッド方法の場合と同様に、追加の製品の形態での界面活性剤の存在が必要であり、前述の欠点を生じる。
【０００９】
エマルション中の他のポリマーの使用法を記載するいくつかの文献も知られている。この点で、文献ＥＰ０８２４９１４  Ｂ１は、アミノ化陽イオン性モノマーを含むポリマーについて記載している。
【００１０】
求められる増粘効果は、アミノ化陽イオン性モノマーのイオン化を介する、酸性ｐＨにおいて得られることになる。
【００１１】
文献ＷＯ２００４／０２４７７９において、想定されるポリマーの陽イオン性は、置換アミノビニルモノマーにより提供される。この場合にも、酸性ｐＨで水性媒体を増粘することが可能である。
【００１２】
しかし、水性動物に対する陽イオン性ポリマーの毒性がよく知られている。陽イオン性ポリマーは、我々の大小の河川中でのライフサイクルの末端で残念ながら認められ、家庭排水システムから河川に放出される。
【００１３】
最後に、文献ＷＯ２００４  ０６３２２８  Ａ１およびＧＢ２４２２６０５  Ａ１に開示されるように、逆エマルションおよび化粧品分野の増粘剤としてのその用途も知られている。しかし、これらの構造には界面活性剤およびその安定性を保証する溶媒の存在が必要であり、上述の欠点が提起される。
【００１４】
したがって、従来技術の方法の欠点を克服する一方で、とりわけ７未満のｐＨにおいて、水性組成物を増粘する観点で研究を継続し、本出願人は、独自の構造を使用する増粘方法を開発した。これらは、アルカリ膨潤性（メタ）アクリルポリマー水中の直接エマルションであり、その３つの重要な特性は以下の通りである：
−界面活性剤も水以外の有機溶媒も存在しないこと、
−メタクリル酸に比べ、アクリル酸が多く存在すること、および
−２−アクリルアミド−２−メチルプロパンスルホン酸（またはＡＭＰＳ、ＣＡＳ番号：４０６２３−７５−４）である特有モノマーのある一定量が存在すること。
【００１５】
これらの製品により、有利には、化粧料製剤を増粘することが可能になるが、新しい界面活性剤、または水以外の有機溶媒を製剤に導入することはない。さらに、「バックアシッド」技法を使用することなしに、５から７の間のｐＨ範囲で増粘現象を活性化させることが可能である。
【００１６】
しかし、アクリル酸に富み、界面活性剤も水以外の有機溶媒も存在しないアルカリ溶解性エマルションの製造法についての知見は、そのようなエマルション中のＡＭＰＳの重要性が見出される前はなかった。７未満のｐＨ、とりわけ５から６．５の間のｐＨ、より好ましくは５．５から６の間のｐＨでとりわけ製剤を増粘させるために、先に記した魅力を持ち、化粧品の分野で特に有利である、そのような製品の製造を可能にするのは、ＡＭＰＳのある一定量の存在である。これらのエマルションは、ＦＲ１０５５０８０およびＦＲ１０５５０７７の数字として出願されていて、未公開の仏国特許出願において初めて記載された。
【００１７】
本出願人は、表現「水中のポリマーの直接エマルション」が、水中でのポリマー粒子の安定で均一な分散を表すことを規定する（一方は水ベースの、他方は油ベースの、２つの別々の相の存在を意味する、水中油型または油中水型のエマルションへの参照はここではない。）。表現「アルカリ膨潤性ポリマー」に関して、それは、媒体がアルカリ性の場合、前記ポリマーが、ゲル形成、したがって粘度増加があるように水のある一定量を組み込むことができることを意味する。
【００１８】
本出願で参照されるエマルションは、増粘剤の２つの主要なファミリー：ＡＳＥ型のもの（アルカリ膨潤性エマルション）およびＨＡＳＥ型のもの（疎水性修飾アルカリ膨潤性エマルション）を含む。前者は、（メタ）アクリル酸とこれらの酸の非水可溶性エステルとのコポリマーを表し、後者は、（メタ）アクリル酸の非水可溶性エステルおよび「会合」基と呼ばれる疎水性基を有するモノマーと（メタ）アクリル酸塩基とのコポリマーを表す。これらのコポリマーは、架橋していてもよい。
【００１９】
これらの製品の作用機構、およびとりわけこれらのエマルションのアルカリ膨潤特性および中性の近傍のｐＨで水性媒体を増粘させる能力は、文献ＷＯ２００７／１４４７２１および「会合増粘剤実用ガイド」（Ｐｒｏｃｅｅｄｉｎｇｓ  ｏｆ  ｔｈｅ  Ａｎｎｕａｌ  Ｍｅｅｔｉｎｇ  Ｔｅｃｈｎｉｃａｌ  Ｐｒｏｇｒａｍ  ｏｆ  ｔｈｅ  ＦＳＣＴ、２０００年、７８ｔｈ、６４４−７０２頁）に記載された。ＡＳＥ型およびＨＡＳＥ型の増粘剤は、一般に、水中のアルカリ膨潤性ポリマーの直接エマルションの形態で製造され、その活性産物量は、総重量の１０％から４５％の間で変化する。
【００２０】
対応する合成法は、とりわけ以下の出版物に記載されている：「アルカリ膨潤性エマルションの合成およびポリ（酢酸ビニル−アクリル酸ブチル）ラテックスフィルム中のポリマー拡散速度に対するその効果」（Ｊｏｕｒｎａｌ  ｏｆ  Ｐｏｌｙｍｅｒ  Ｓｃｉｅｎｃｅ、Ｐａｒｔ  Ａ：Ｐｏｌｙｍｅｒ  Ｃｈｅｍｉｓｔｒｙ、２００５年、４３（２２）、５６３２−５６４２頁）、「疎水性修飾アルカリ可溶性エマルション溶液の構造的およびレオロジー的特性」（Ｊｏｕｒｎａｌ  ｏｆ  Ｐｏｌｙｍｅｒ  Ｓｃｉｅｎｃｅ、Ｐａｒｔ  Ｂ：Ｐｏｌｙｍｅｒ  Ｐｈｙｓｉｃｓ、２００２年、４０（１８）、１９８５−１９９４頁）これは、多くの特許出願の対象でもある（ＡＳＥに関してＥＰ００８９２１３  Ａ１、ＥＰ０６４６６０６  Ａ１、ＥＰ０９７９８３３  Ａ１およびＨＡＳＥに関してＥＰ００１３８３６  Ａ１、ＷＯ９３／２４５４  Ａ１、ＵＳ４２６８６４１  Ａ１、ＵＳ４４２１９０２  Ａ１、ＵＳ３９１５９２１  Ａ１）。
【先行技術文献】
【特許文献】
【００２１】
【特許文献１】欧州特許出願公開第１１３８７０３号明細書
【特許文献２】国際公開第２００１／７６５５２号
【特許文献３】国際公開第２００３／６２２８８号
【特許文献４】米国特許第４５２９７７３号明細書
【特許文献５】欧州特許第０８２４９１４号明細書
【特許文献６】国際公開第２００４／０２４７７９号
【特許文献７】国際公開第２００４／０６３２２８号
【特許文献８】英国特許出願公開第２４２２６０５号明細書
【特許文献９】仏国特許出願公開第１０５５０８０号明細書
【特許文献１０】仏国特許出願公開第１０５５０７７号明細書
【特許文献１１】国際公開第２００７／１４４７２１号
【特許文献１２】欧州特許出願公開第００８９２１３号明細書
【特許文献１３】欧州特許出願公開第０６４６６０６号明細書
【特許文献１４】欧州特許出願公開第０９７９８３３号明細書
【特許文献１５】欧州特許出願公開第００１３８３６号明細書
【特許文献１６】国際公開第９３／２４５４号
【特許文献１７】米国特許第４２６８６４１号明細書
【特許文献１８】米国特許第４４２１９０２号明細書
【特許文献１９】米国特許第３９１５９２１号明細書
【非特許文献】
【００２２】
【非特許文献１】「Ｐｒａｃｔｉｃａｌ ｇｕｉｄｅ ｔｏ ａｓｓｏｃｉａｔｉｖｅ ｔｈｉｃｋｅｎｅｒｓ」  Ｐｒｏｃｅｅｄｉｎｇｓ  ｏｆ  ｔｈｅ  Ａｎｎｕａｌ  Ｍｅｅｔｉｎｇ  Ｔｅｃｈｎｉｃａｌ  Ｐｒｏｇｒａｍ  ｏｆ  ｔｈｅ  ＦＳＣＴ、２０００年、７８ｔｈ、６４４−７０２頁
【非特許文献２】「Ｓｙｎｔｈｅｓｉｓ ｏｆ ａｎ ａｌｋａｌｉ-ｓｗｅｌｌａｂｌｅｅｍｕｌｓｉｏｎ ａｎｄ ｉｔｓ ｅｆｆｅｃｔ ｏｎ ｔｈｅ ｒａｔｅ ｏｆ ｐｏｌｙｍｅｒ ｄｉｆｆｕｓｉｏｎ ｉｎ ｐｏｌｙ（ｖｉｎｙｌ ａｃｅｔａｔｅ-ｂｕｔｙｌ ａｃｒｙｌａｔｅ） ｌａｔｅｘ ｆｉｌｍｓ」  Ｊｏｕｒｎａｌ  ｏｆ  Ｐｏｌｙｍｅｒ  Ｓｃｉｅｎｃｅ、Ｐａｒｔ  Ａ：Ｐｏｌｙｍｅｒ  Ｃｈｅｍｉｓｔｒｙ、２００５年、４３（２２）、５６３２−５６４２頁
【非特許文献３】「Ｓｔｒｕｃｔｕｒａｌ ａｎｄ ｒｈｅｏｌｏｇｉｃａｌ ｐｒｏｐｅｒｔｉｅｓ ｏｆ ｈｙｄｒｏｐｈｏｂｉｃａｌｌｙｍｏｄｉｆｉｅｄ ａｌｋａｌｉ-ｓｏｌｕｂｌｅ ｅｍｕｌｓｉｏｎ ｓｏｌｕｔｉｏｎｓ」  Ｊｏｕｒｎａｌ  ｏｆ  Ｐｏｌｙｍｅｒ  Ｓｃｉｅｎｃｅ、Ｐａｒｔ  Ｂ：Ｐｏｌｙｍｅｒ  Ｐｈｙｓｉｃｓ、２００２年、４０（１８）、１９８５−１９９４頁
【発明の概要】
【課題を解決するための手段】
【００２３】
したがって、本発明の第一の目的は、化粧料製剤をポリマーの直接水性エマルションと接触させ、次いでｐＨを５から７の間、好ましくは５から６．５の間、非常に好ましくは５．５から６の間の値に調節することにより、前記製剤を増粘させるための方法であって、前記エマルションが、界面活性剤も水以外の有機溶媒も含まないことを特徴とし、前記ポリマーが、各モノマーの重量％として表して、
ａ）２０重量％から６０重量％のメタクリル酸およびアクリル酸、
ｂ）４０重量％から８０重量％の、アクリル酸エチル、アクリル酸ブチル、メタクリル酸メチルおよびそれらの混合物から選択される少なくとも１つのモノマー、
ｃ）０．０５重量％から２２重量％の２−アクリルアミド−２−メチルプロパンスルホン酸、
ｄ）０から１重量％の少なくとも１つの架橋モノマー、
ここで、ａ）＋ｂ）＋ｃ）＋ｄ）の総量は１００％に等しく、
または
ａ）２０重量％から６０重量％のメタクリル酸およびアクリル酸、
ｂ）４０重量％から８０重量％の、アクリル酸エチル、アクリル酸ブチル、メタクリル酸メチルおよびそれらの混合物から選択される少なくとも１つのモノマー、
ｃ）０．５重量％から２５重量％の疎水性基含有モノマー、
ｄ）０．０５重量％から２２重量％の２−アクリルアミド−２−メチルプロパンスルホン酸、
ｅ）０から１重量％の少なくとも１つの架橋モノマー、
からなり、ここで、ａ）＋ｂ）＋ｃ）＋ｄ）＋ｅ）の総量は１００％に等しく、
ここで、アクリル酸およびメタクリル酸の総重量と比較したアクリル酸の重量％が、５０％から１００％の間であり、好ましくは８０％から１００％の間であり、非常に好ましくは９８％から１００％の間であり、極めて好ましくはこの％が１００％に等しい（したがってメタクリル酸は存在しない）
ことを特徴とする方法からなる。
【００２４】
上記で示される組成物の第１の型は、アクリル酸に富むＡＳＥ型のエマルションであり、第２は、アクリル酸に富むＨＡＳＥ型のエマルションである。
【００２５】
この方法は、疎水性基含有モノマーが一般式Ｒ−（ＥＯ）ｍ−（ＰＯ）ｎ−Ｒ’（式中、
−ｍおよびｎは、１５０以下の整数を表し、そのうちの少なくとも１つはゼロでなく、
−ＥＯおよびＰＯは、それぞれエチレンオキシドおよびプロピレンオキシドを表し、
−Ｒは、重合性基、好ましくはメタクリレートまたはメタクリルウレタン基を表し、
−Ｒ’は、炭素原子少なくとも６個、多くても３６個を有する疎水性基を表す）を有することも特徴とする。
【００２６】
この方法は、架橋モノマーが、ジメタクリル酸エチレングリコール、トリメチロールプロパントリアクリレート、フタル酸ジアリル、アクリル酸アリル、マレイン酸アリル、メチレン−ビス−アクリルアミド、メチレン−ビス−メタクリルアミド、テトラアリルオキシエタン、トリアリルシアヌレート、アリルエーテル、ならびにポリオールから得られるアクリル酸、メタクリル酸およびメタクリルウレタンエステルから選択されることも特徴とする。
【００２７】
この方法は、水性エマルションが、その総重量と比較して、１０乾燥重量％から５０乾燥重量％のポリマーの乾燥抽出物を有することも特徴とする。
【００２８】
この方法は、エマルションが、５０ｎｍから５００ｎｍの間の粒径を有することも特徴とする。
【００２９】
この方法は、ポリマーが、２０，０００ｇ／ｍｏｌｅから１，０００，０００ｇ／ｍｏｌｅの間の重量平均モル質量を有することも特徴とする。
【００３０】
最後に、この方法は、前記化粧料製剤が、少なくとも１つの界面活性剤を含有する配合物から、とりわけ皮膚に適用されることを意図したもの（ケアクリーム、メイクアップ製品、発泡剤、シャンプーなど）から選択されることを特徴とする。
【図面の簡単な説明】
【００３１】
【図１】試験番号１（ひし形）、２（四角）、３（×印）および４（丸）の場合の変化を示す。
【発明を実施するための形態】
【００３２】
以下の実施例により、本発明をより良く理解することが可能となるが、その範囲を制限することはない。
【実施例】
【００３３】
［実施例１］
この実施例は、ｐＨ５．５における水の増粘に関する。
【００３４】
質量組成が表１に示されるポリマーを使用する、本発明によるＨＡＳＥ型の３種のエマルションについて試験を行った。
【００３５】
【表１】
2014508772.tif 000002
ＡＡ：アクリル酸
ＡＭＡ：メタクリル酸
ＡＥ：アクリル酸エチル
メタクリレートＣ２２（ＥＯ）２５：一般式Ｒ−（ＥＯ）ｍ−（ＰＯ）ｎ−Ｒ’のモノマー（式中、ｍ＝２５、ｎ＝０、ＥＯおよびＰＯは、それぞれエチレンオキシドおよびプロピレンオキシドを表し、Ｒは、メタクリレート基を表し、Ｒ’は、炭素原子２２個を有する直鎖アルキル基を表す）
ＡＭＰＳ：２−アクリルアミド−２−メチルプロパンスルホン酸
試験番号４の過程では、Ａｑｕａ  ＳＦ−１の名称でＬｕｂｒｉｚｏｌ（商標）社から販売されているポリマーも使用した。
【００３６】
各試験では、増粘される水の総重量と比べ、１乾燥重量％の試験用ポリマーを使用した。毎分１００回転、２５℃で測定した、ゲルのＢｒｏｏｋｆｉｅｌｄ（商標）粘度（ｍＰａ・ｓ）の変化を、水酸化ナトリウムを徐々に添加して上昇したｐＨの関数として測定した。
【００３７】
図１／１は、試験番号１（ひし形）、２（四角）、３（×印）および４（丸）の場合の変化を示す。
【００３８】
ＡＭＰＳを用いるエマルションを使用する、本発明による方法により、市販ポリマーを用いる場合よりも、増粘現象をはるかに低いｐＨ値で活性化することが可能になることが明白にわかる。
【００３９】
さらに、５．５から６の間のｐＨ範囲における増粘力は、従来技術のポリマーよりも、本発明のポリマーの場合により大きい。
【００４０】
［実施例２］
この実施例は、ｐＨ５．５における水の増粘に関する。
【００４１】
質量組成が表１に示されるポリマーを使用する、本発明によるＨＡＳＥ型の数種のエマルションについて試験を行った。
【００４２】
【表２】
2014508772.tif 000003
ＡＡ：アクリル酸
ＡＭＡ：メタクリル酸
ＡＥ：アクリル酸エチル
メタクリレート  ＴＳＰ（ＥＯ）２５：一般式Ｒ−（ＥＯ）ｍ−（ＰＯ）ｎ−Ｒ’のモノマー（式中、ｍ＝２５、ｎ＝０、ＥＯおよびＰＯは、それぞれエチレンオキシドおよびプロピレンオキシドを表し、Ｒは、メタクリレート基を表し、Ｒ’は、トリスチリルフェノール（ＴＳＰ）を表す）
メタクリレート  イソＣ１６（ＥＯ）２５：一般式Ｒ−（ＥＯ）ｍ−（ＰＯ）ｎ−Ｒ’のモノマー（式中、ｍ＝２５、ｎ＝０、ＥＯおよびＰＯは、それぞれエチレンオキシドおよびプロピレンオキシドを表し、Ｒは、メタクリレート基を表し、Ｒ’は、Ｇｕｅｒｂｅｔアルコール２−ヘキシル１−デカニロールから誘導されるアルキル鎖を表す）
メタクリレート  Ｃ１８（ＥＯ）３０：一般式Ｒ−（ＥＯ）ｍ−（ＰＯ）ｎ−Ｒ’のモノマー（式中、ｍ＝２５、ｎ＝０、ＥＯおよびＰＯは、それぞれエチレンオキシドおよびプロピレンオキシドを表し、Ｒは、メタクリレート基を表し、Ｒ’は、炭素原子１８個を有する直鎖アルキル鎖を表す）
ＡＭＰＳ：２−アクリルアミド−２−メチルプロパンスルホン酸
各試験では、増粘される水の総重量と比べ、１乾燥重量％の試験用ポリマーを使用した。毎分１００回転、２５℃で測定した、ゲルのＢｒｏｏｋｆｉｅｌｄ（商標）粘度（ｍＰａ・ｓ）の変化を、水酸化ナトリウムを徐々に添加して上昇したｐＨの関数として、測定した。
【００４３】
次いで、４００ｍＰａ・ｓに等しいＢｒｏｏｋｆｉｅｌｄ粘度値が達成される場合のｐＨが決定され、従来技術を示す試験番号１において、このｐＨが約６．４に等しいことを図１が示していることに留意されたい。
【００４４】
これら試験番号５、６および７において、それぞれ５．７、５．８および５．９に等しいｐＨ値が得られる。このことは、従来技術によるポリマーにおいて観察されるものより低いｐＨで、増粘現象が起こることを明示している。
【図１】
2014508772.tif 000004
【国際調査報告】
2014508772.tif 000005
2014508772.tif 000006
2014508772.tif 000007
2014508772.tif 000008
2014508772.tif 000009
2014508772.tif 000010